(57)【特許請求の範囲】
【請求項１】
金属ベルトに少なくとも一部が巻きつけられ、前記金属ベルトに摺動する摺動面を少なくとも有し、素材の鋼としてＪＩＳ  Ｇ  ４０５３に規定されているクロム鋼又はクロムモリブデン鋼から選択した材料を用いた無段変速機用プーリーであって、
前記摺動面が、最大谷深さＲｖ２．０μｍ以下の表面粗さであり、
前記摺動面において含有する炭素の濃度が、０．６５〜１．４０質量％の範囲にあり、
前記摺動面のビッカース硬さをＨ、前記摺動面において含有する窒素の濃度をＮ質量％としたときに、
Ｈ≧−３２０×Ｎ＋７００
の関係を満たし、
前記摺動面のビッカース硬さは、Ｈｖ５００〜７１６の範囲にある
ことを特徴とする無段変速機用プーリー。
【請求項２】
前記無段変速機用プーリーは、少なくとも前記摺動面を加熱することにより熱処理された熱処理硬化層を有しており、前記熱処理硬化層の有効硬化層深さは、少なくとも０．５ｍｍ以上であることを特徴とする請求項１に記載の無段変速機用プーリー。
【請求項３】
請求項１又は２に記載の無段変速機用プーリーについて、前記素材の鋼に含有するＳｉ，Ｍｎ，Ｍｏについてさらに増量し、以下の（ａ）〜（ｃ）の少なくとも一種の条件を満足する範囲の成分を含有する鋼を用いたことを特徴とする無段変速機用プーリー。
（ａ）Ｓｉ：０．３５質量％を超え、かつ、１．０質量％以下
（ｂ）Ｍｎ：前記選択した材料において前記ＪＩＳ規格で規定されているＭｎの含有量の上限値を超え、かつ、１．５質量％以下
（ｃ）Ｍｏ：前記選択した材料において前記ＪＩＳ規格で規定されているＭｏの含有量の上限値を超え、かつ、０．８質量％以下
【請求項４】
請求項１〜３のいずれかに記載の無段変速機用プーリーについて、素材として用いる鋼にさらに、Ｎｂ，Ｔｉ，Ｎｉ，Ｂを追加添加し、以下の（ｄ）〜（ｇ）の少なくとも一種の条件を満足する範囲の元素が添加された鋼を素材として用いたことを特徴とする無段変速機用プーリー。
（ｄ）Ｎｂ：０．００５〜０．２質量％
（ｅ）Ｔｉ：０．００５〜０．２質量％
（ｆ）Ｎｉ：０．０５〜３．０質量％
（ｇ）Ｂ：０．０００５〜０．００５質量％
【請求項５】
請求項１〜４のいずれかに記載の無段変速機用プーリーを備えた無段変速機。
【発明の詳細な説明】
【技術分野】
【０００１】
本発明は、無段変速機用プーリー及び無段変速機に係り、特に耐久性に優れた無段変速機用プーリー及び無段変速機に関する。
【背景技術】
【０００２】
従来の車両のベルト式無段変速機は、図６（ａ）に示すように、入力プーリー１と、出力プーリー２と、無端状に形成され入力プーリー１及び出力プーリー２に巻き掛けられた金属製のベルト３と、を備えたものが一般的である。この入力プーリー１または出力プーリー２は、ベルト３の巻き付け径を制御して変速比を変化させながら、入力プーリー１の回転トルクをベルト３を介して出力プーリー２に伝達するようになっている。
【０００３】
具体的には、図６（ｂ）（図６（ａ）のＡ部拡大図）に示すように、ベルト３は、２つの無端状のスチールバンド３ａ，３ａを並置し、この２つのバンド３ａ，３ａの対向する周縁に、エの字状のブロック（金属エレメント）３ｂをバンド周方向に沿って複数枚嵌め込んだ構造である。また、ベルト３に巻き付けられた入力プーリー１及び出力プーリー２は、図６（ｃ）に示すように（図は出力プーリー２の断面図）、２つの入れ子式の円錐状のシーブ２Ａ，２Ｂを備えている。そして、先に示したベルト３の巻き付け径の制御は、プーリーの回転軸に沿って２つの円錐状のシーブを移動させることにより行われる。この際、ベルト３のエッジと摩擦接触するシーブ２Ａ，２Ｂの円錐周面（シーブ面）は、ベルト３の回転及びベルト３の巻付け径の制御に伴い、ベルト３のエッジが摺動する摺動面２ａとなる。そして、プーリー１，２に巻付けられるベルト３の張力は高く、さらにベルト３そのものはスチールからなるので、プーリー１，２の摺動面は摩耗し易い。
【０００４】
よって、無段変速機用プーリー及び無段変速機の耐久性を持続させるためには、プーリーの摺動面の摩耗を抑制することが望ましい。このような課題を鑑みて、例えば、ベルトと摩擦接触するする摺動面の表面粗さを中心線平均粗さで０．１〜０．５μｍとし、該摺動面の表面硬さをビッカース硬さでＨｖ８５０以上としたベルト式無段変速機用プーリーが提案されている（特許文献１参照）。
【０００５】
【特許文献１】特開２０００−１３０５２７号公報
【発明の開示】
【発明が解決しようとする課題】
【０００６】
しかし、特許文献１に記載のプーリーは、前記中心線平均粗さの摺動面を有することにより、ベルトとの摩擦力を一定のレベルまで低減することが可能であるが、前記粗さ範囲の摺動面を有したプーリーを用いた場合であっても、ベルトからの繰返し負荷に伴い、プーリーの摺動面に疲労亀裂を伴う摩耗が発生する場合があり、ピッチング、微小クラックなどの損傷が生じることがあった。
【０００７】
さらに、プーリーの摺動面のビッカース硬さを前記範囲にする場合には、表面に熱処理が施されることが一般的であるが、プーリーの摺動面は、ベルトのエッジとの摺動発熱により焼き戻されて、摺動面の表面硬さが低下してしまうこともあり、前記磨耗をさらに助長する場合もあった。
【０００８】
本発明は、上記する問題に鑑みてなされたものであり、その目的とするところは、ベルトからの繰返し負荷及びベルトとの摺動発熱による、プーリーの摺動面の疲労亀裂を抑制することにより、摺動面の耐摩耗性を向上させることができる無段変速機用プーリー及び無段変速機を提供することにある。
【課題を解決するための手段】
【０００９】
前記課題を解決すべく、発明者らは鋭意検討を重ねた結果、プーリーの摺動面の表面粗さを中心線平均粗さＲａで規定した場合には、該表面粗さは、表面の凹凸を平均化した指標であるため、前記摺動面の凹凸が大きい場合であっても、前記表面粗さの規定条件を満たす場合があると考えた。そして、摺動面の凹凸の山部が高く谷部が深い場合には、使用に伴い山部は初期摩耗により摩滅するが、特に深い谷部は摩滅することなく残存する。この結果、残存した谷部に繰返し応力が作用し、該谷部を起点とした疲労による亀裂が生じるおそれがあると考えた。そこで、発明者らは、谷部の深さを規定する指標として、最大谷深さＲｖに着眼した。そして、発明者らは、前記最大谷深さＲｖが所定の範囲を満たし、さらに、所定濃度の炭素と、所定の表面硬さになるように摺動面に所定濃度の窒素を含有させて、摺動発熱による軟化を抑制することにより、画期的にプーリーの耐摩耗性を向上させることができるとの新たな知見を得た。
【００１０】
本発明は、前記新たな知見に基づくものであり、本発明に係る無段変速機用プーリーは、金属ベルトに少なくとも一部が巻きつけられ、前記金属ベルトに摺動する摺動面を少なくとも有し、素材の鋼としてＪＩＳ  Ｇ  ４０５３に規定されているクロム鋼又はクロムモリブデン鋼から選択した材料を用いた無段変速機用プーリーであって、前記摺動面が、最大谷深さＲｖ２．０μｍ以下の表面粗さであり、前記少なくとも摺動面において含有する炭素の濃度が、０．６５〜１．４０質量％の範囲にあり、前記摺動面のビッカース硬さをＨ、前記摺動面において含有する窒素の濃度をＮ質量％としたときに、Ｈ≧−３２０×Ｎ＋７００の関係を満たすことを特徴とする。
【００１１】
本発明に係る無段変速機用プーリーによれば、前記摺動面の最大谷深さＲｖを前記範囲にすることにより、摺動面の山部が摩滅し、谷部が残存した場合であっても、前記炭素濃度、及び、前記窒素濃度と硬さとの関係を満たすことにより、残存する谷部を起点とした疲労亀裂の発生を抑制することができる。この結果、ベルトとの繰返し負荷による疲労、及び、摺動発熱による表面硬さの低下に伴う摺動面の亀裂の発生を抑制することができ、摺動面の耐摩耗性を抑制することができる。
【００１２】
また、前記ビッカース硬さＨは、Ｈｖ５００以上であることが好ましい。この範囲よりも小さい場合には、表面の変形やプーリーの剛性が確保できなくなるからである。また、前記ビッカース硬さＨは、より高いほうが望ましいが、極端な硬さの向上はコスト増に繋がるため、コスト面を考慮した表面処理が必要である。
【００１３】
本発明に係る前記無段変速機用プーリーは、前記摺動面を加熱することにより熱処理された熱処理硬化層を有しており、前記熱処理硬化層の有効硬化層深さは、少なくとも０．５ｍｍ以上であることがより望ましい。
【００１４】
本発明に係る無段変速機用プーリーを構成する材料は、浸炭浸窒処理（浸炭窒化処理）に適した材料であることが必要であり、従来から広く用いられているＪＩＳ  Ｇ  ４０５３で規定されているクロム鋼またはクロムモリブデン鋼を用いるのがよい。なお、クロム鋼、クロムモリブデン鋼とは、規格にＳＣｒ，ＳＣＭという記号で記載された鋼のことを意味する。このような材料は浸炭浸窒性が良く、浸炭浸窒性処理により容易に表面硬度を高めたプーリーを製造することができる。
【００１５】
また、本発明に係る無段変速機用プーリーで用いる素材としては、前記したＪＩＳ  Ｇ  ４０５３で規定されているクロム鋼又はクロムモリブデン鋼の含有するＳｉ，Ｍｎ，Ｍｏのうち少なくとも一種についてさらに増量し、以下の（ａ）〜（ｃ）のうち少なくとも一種の条件を満足する範囲の成分を含有する鋼を用いることもできる。（ａ）Ｓｉ：０．３５質量％を超え、かつ、１．０質量％以下、（ｂ）Ｍｎ：前記選択した材料において前記ＪＩＳ規格で規定されているＭｎの含有量の上限値を超え、かつ、１．５質量％以下、（ｃ）Ｍｏ：前記選択した材料において前記ＪＩＳ規格で規定されているＭｏの含有量の上限値を超え、かつ、０．８質量％以下である。本発明によれば、前記（ａ）〜（ｃ）のうち少なくとも一種の元素を、ＪＩＳ  Ｇ  ４０５３で規定の鋼に比べて増量することにより、摺動面の耐摩耗性をさらに向上させることができる。
【００１６】
すなわち、Ｓｉは、焼戻し軟化抵抗性を向上させるために有用であり、前記選択した材料において前記ＪＩＳ規格（ＪＩＳ  Ｇ  ４０５３）で規定されているＳｉの含有量の上限値０．３５質量％を超えて含有させることにより、更に焼き戻し軟化抵抗性を向上させることができる。しかしながら、１．０質量％よりも多い場合には、材料の靭性が低下するおそれがある。
【００１７】
Ｍｎは、材料の焼入れ性を確保するために有用であり、前記選択した材料において前記ＪＩＳ規格（ＪＩＳ  Ｇ  ４０５３）で規定されているＭｎの含有量の上限値を超えて含有させることにより、更に焼入れ性を向上させることができる。しかしながら、１．５質量％よりも多い場合には、粒界酸化を招くおそれがある。
【００１８】
Ｍｏは、Ｍｎと同様に材料の焼入れ性を確保するために有用であり、前記選択した材料において前記ＪＩＳ規格（ＪＩＳ  Ｇ  ４０５３）で規定されているＭｏの含有量の上限値を超えて含有させることにより、更に焼入れ性を向上させることができる。しかしながら、０．８質量％よりも多い場合には、材料の加工性を低下させるおそれがある。
【００１９】
尚、Ｍｎ及びＭｏの下限値を、ＪＩＳ規格（ＪＩＳ  Ｇ  ４０５３）で規定されている含有元素（Ｍｎ，Ｍｏ）の含有量の上限値を超えるとしたのは、選択した材料によって前記ＪＩＳ規格により規定される含有元素の含有量の上限値が異なっていることを考慮したものである。例えば、前記選択した材料がＳＣＭ４２０である場合には、ＪＩＳ規格（ＪＩＳ  Ｇ  ４０５３）で規定されているＳＣＭ４２０のＭｏの含有量の上限値は０．２５質量％であることから、前記（ｃ）に示す「前記選択した材料において前記ＪＩＳ規格により規定されるＭｏの含有量の上限値を超え」とは、この場合「０．２５質量％超え」を意味する。
【００２０】
また、本発明に係る前記無段変速機用プーリーで用いる素材の鋼としては、さらに、以下の（ｄ）〜（ｇ）のうち少なくとも一種の条件を満足する範囲の元素を、追加添加することにより、摺動面の耐摩耗性をさらに向上させることができる。（ｄ）Ｎｂ：０．００５〜０．２質量％、（ｅ）Ｔｉ：０．００５〜０．２質量％、（ｆ）Ｎｉ：０．０５〜３．０質量％、（ｇ）Ｂ：０．０００５〜０．００５質量％である。
【００２１】
すなわち、Ｎｂは、Ｎｂ（Ｃ，Ｎ）を形成し、材料の結晶粒粗大化防止に有用であり、０．００５質量％よりも少ない場合には、この効果が期待できない。また、０．２質量％よりも多い場合であっても、その効果は飽和してしまい、それ以上の効果は期待できない。
【００２２】
Ｔｉは、Ｔｉ（Ｃ，Ｎ）を形成し、材料の結晶粒粗大化防止に有用であり、０．００５質量％よりも少ない場合には、この効果を得ることが難しい。また、０．２質量％よりも多い場合であっても、その効果は飽和してしまい、それ以上の効果は期待できない。
【００２３】
Ｎｉは、材料の焼入れ性を確保するために有用であり、０．０５質量％よりも少ない場合には、この効果が期待できない。また、３．０質量％よりも多い場合には、硬さの上昇を招き、材料の加工性を低下させることになる。
【００２４】
Ｂは、材料の焼入れ性を確保するために有用であると共に粒界強度を向上させるために有用であり、０．０００５質量％よりも少ない場合には、この効果が期待できない。また、０．００５質量％よりも多い場合であっても、前記効果は飽和してしまい、それ以上の効果は期待できない。
【００２５】
Ｎｂ、Ｔｉ、Ｎｉ、Ｂは、前述のとおり、材料に含有させることで、それぞれ有用な特性を得ることができるため、目的とする特性に合わせて、前述の含有範囲内で材料に含有させることができる。
【００２６】
さらに、本発明に係る無段変速機は、上述したプーリーを入力プーリー及び出力プーリーのいずれか一方又は双方に備え、かつ、該入力プーリー及び出力プーリーに巻き掛けられた金属ベルトを少なくとも備えている。このようなプーリーを用いることにより、プーリーの耐摩耗性を向上させることができる。
【発明の効果】
【００２７】
本発明に係る無段変速機用プーリーによれば、ベルトからの繰返し負荷及びベルトとの摺動発熱による、プーリーの摺動面の疲労亀裂を抑制することにより、摺動面の耐摩耗性を向上させることができる。
【実施例】
【００２８】
以下に、本発明を実施例により説明する。
（実施例１）
＜試験体＞
図１に示すように、クロムモリブデン鋼（ＪＩＳ規格：ＳＣＭ４２０）を準備し、図６（ｃ）に示す無段変速機用プーリーの形状に、機械加工を行った。次に、図２に示すように、機械加工後のプーリーに対して浸炭浸窒処理を行った。具体的には、機械加工後のプーリーを加熱炉内に投入し、９５０℃、カーボンポテンシャル（Ｃ．Ｐ．）０．９体積％の雰囲気下で６時間保持した後、８４０℃、カーボンポテンシャル（Ｃ．Ｐ．）０．８体積％、アンモニア（ＮＨ３）ガス１体積％〜１０体積％の雰囲気下で４時間保持し、その後６０℃で油焼入れした後、１６０℃で８０分焼き戻しを行った。このようにして、少なくとも摺動面において含有する炭素の濃度が、０．７４質量％（０．６５〜１．４０質量％の範囲にあり）であり、摺動面のビッカース硬さがＨｖ６９８であり、摺動面において含有する窒素の濃度が０．４質量％であり、摺動面のビッカース硬さをＨ、前記摺動面において含有する窒素の濃度をＮ質量％としたときに、Ｈ≧−３２０×Ｎ＋７００の関係を満たす、無段変速機用プーリーを得た。なお、前記機械加工及び浸炭浸窒処理後の仕上げ研磨により、摺動面の最大谷深さＲｖ０．８μｍ（Ｒｖ２．０μｍ以下）の表面粗さにした。
【００２９】
＜摩耗試験＞
製作した試験体（無段変速機用プーリー）を搭載した無段変速機を、入力トルクを任意に変更できる装置に取付け、摩耗試験を行った。プーリーの使用環境条件として最も摩耗が厳しいとされる変速比が最大となるアンダードライブ側に、ベルトの巻き付け位置を固定した条件（γｍａｘ）において、プライマリプーリー（入力プーリー）に入力するトルク、シーブとベルト狭圧を過負荷のかかる状態にして、摩擦試験を実施した。
【００３０】
具体的には、入力トルクＴｉｎ＝３００Ｎｍ、プライマリプーリーへの入力回転数Ｎｉｎ＝３４００ｒｐｍ、変速比γｍａｘ固定、油温１５０℃環境下において、１７時間運転後のシーブ面（摺動面）の摩耗量（摩耗深さ）を測定した。この結果を図３に示す。また、摺動面のビッカース硬さと、摺動面において含有する窒素の濃度との関係を図４に示す。
【００３１】
なお、図３に示す「Ｒｖ値」は、最大谷深さの値（μｍ）を示し、「Ｃ濃度％」は、摺動面において含有する炭素の濃度の値（質量％）を示し、「Ｎ濃度％」は、摺動面において含有する窒素の濃度の値（質量％）を示し、「Ｈ値」は、Ｎ濃度％の値を用いて−３２０×Ｎ＋７００に代入した下限表面硬さ相当値を示しており、「硬さＨｖ」は、摺動面のビッカース硬さの測定値を示しおり、「摩耗量」は、摩耗試験したときのプーリーの摩耗深さの値（μｍ）を示している。
【００３２】
（実施例２〜１６）
実施例１と同じようにして、実施例２〜１６の無段変速機用プーリーを製作した。実施例２〜８が、実施例１と相違する点は、図１及び３に示す鋼材（素材）を用いた点である。また、実施例９〜１０が、実施例１と相違する点は、浸炭処理条件、浸窒処理条件を変化させ、更に、図３の最大谷深さとなるように、機械加工時の切削速度及び送り速度、または研削時の仕上げ用砥石の粗さを変化させた点である。
【００３３】
なお、実施例２〜１６が実施例１と共通する点は、いずれも、図３に示すように、摺動面が、最大谷深さＲｖ２．０μｍ以下の表面粗さであり、少なくとも摺動面において含有する炭素の濃度が、０．６５〜１．４０質量％の範囲にあり、摺動面のビッカース硬さをＨ、摺動面において含有する窒素の濃度をＮ質量％としたときに、Ｈ≧−３２０×Ｎ＋７００の関係を満たすように、試験体（無段変速機用プーリー）を製作した点である。そして、実施例１と同じように、摩擦試験を行った。この結果を、図３に示す。また、摺動面のビッカース硬さと、摺動面において含有する窒素の濃度との関係を図４に示す。
【００３４】
（比較例１〜７）
実施例１と同じようにして、試験体を製作した。比較例１〜７が、実施例１と相違する点は浸炭浸窒処理条件を変化させ、更に、図３の最大谷深さとなるように、機械加工時の切削速度及び送り速度、または研削時の仕上げ用砥石の粗さを変化させた点である。
具体的には、比較例１〜３は、摺動面において含有する炭素濃度が０．６５質量％以下であって、さらに、摺動面のビッカース硬さをＨ、前記摺動面において含有する窒素の濃度をＮ質量％としたときに、Ｈ≧−３２０×Ｎ＋７００の関係を満たさないように浸炭浸窒処理を行い、試験体（無段変速機用プーリー）を製作した点が実施例１と相違する。
【００３５】
また、比較例４，５は、摺動面のビッカース硬さをＨ、前記摺動面において含有する窒素の濃度をＮ質量％としたときに、Ｈ≧−３２０×Ｎ＋７００の関係を満たさないように、試験体を製作した点が実施例１と相違する。
【００３６】
さらに、比較例６，７は、摺動面が、最大谷深さＲｖ２．０μｍよりも大きい表面粗さとなるように試験体を製作した点が実施例１と相違する。そして、実施例１と同じように、摩擦試験を行った。この結果を、図３に示す。また、摺動面のビッカース硬さと、摺動面において含有する窒素の濃度との関係を図４に示す。
【００３７】
［結果］
実施例１〜１６は、全て摩耗量が１０μｍ以下であったのに対して、比較例１〜７の摩耗量は、１０μｍを超えていた。
【００３８】
［考察］
比較例１〜３の摩耗量の値が、実施例１〜１６のものに比べて大きくなったのは、摺動面に含有する炭素の濃度が低く、さらに、図４に示すように、摺動面のビッカース硬さをＨ、前記摺動面において含有する窒素の濃度をＮ質量％としたときに、Ｈ≧−３２０×Ｎ＋７００の関係を満たしていないからであると考えられる。
【００３９】
また、比較例４，５の摩耗量の値が、実施例１〜１６のものに比べて大きかったのは、図４に示すように、摺動面のビッカース硬さをＨ、前記摺動面において含有する窒素の濃度をＮ質量％としたときに、Ｈ≧−３２０×Ｎ＋７００の関係を満たしていないからであると考えられる。
【００４０】
さらに、比較例６，７の摩耗量の値が、実施例１〜１６のものに比べて大きかったのは、最大谷深さが、２．０μｍよりも大きい表面粗さであり、表面の凹部を起点とした疲労亀裂により摺動面の摩耗が進行したものと考えられる。
【００４１】
以上のことから、図５に示すメカニズムで摩耗が進行すると考えられる。まず、（１）摺動面の最大山高さＲｐにあたる凸部（山部）は、摺動初期の段階で、ベルトと摺動し摩滅する。しかし（２）最大谷深さＲｖにあたる凹部は摩滅せず残存するので、ベルトの繰返し応力により疲労亀裂の起点に成りやすい。一方、（３）表面の凹部（谷部）の先端は、硬さが高い方が亀裂が発生し難く、表面に近いほど、加工硬化量も大きい。（１）〜（３）を考慮すると、摺動面の最大谷深さＲｖは小さいほどよく、摺動面の最大谷深さＲｖ２．０μｍ以下の表面粗さであれば、摺動面の疲労亀裂起因の摩耗を抑制することができると考えられる。
【００４２】
さらに、この条件に加え、摺動面において含有する炭素の濃度が、０．６５〜１．４０質量％の範囲にあり、摺動面のビッカース硬さをＨ、前記摺動面において含有する窒素の濃度をＮ質量％として、Ｈ≧−３２０×Ｎ＋７００の関係を満たしたときに、ベルトとの摺動発熱による摺動面の硬さの低下を抑制し、プーリーの摺動面の疲労亀裂を抑え、プーリーの耐摩耗性を向上させることができると考えられる。
【００４３】
なお、図３，４に示すように、実施例６の試験体は、０．００５〜０．２質量％の範囲を満たすニオブを含有しており、実施例７の試験体は、０．００５〜０．２質量％の範囲を満たすチタンを含有しており、実施例８の試験体は、０．０５〜３．０質量％の範囲を満たすニッケルを含有しており、実施例９の試験体は、０．０００５〜０．００５質量％の範囲を満たすホウ素を含有している。前記範囲内で、さらに元素が添加された場合であっても、図３に示すように、摺動面の耐摩耗性は確保されると考えられる。
【００４４】
以上、本発明の実施の形態を図面を用いて詳述してきたが、具体的な構成はこの実施形態に限定されるものではなく、本発明の要旨を逸脱しない範囲における設計変更があっても、それらは本発明に含まれるものである。
【図面の簡単な説明】
【００４５】
【図１】実施例１〜１６及び比較例１〜７の無段変速機用プーリーの組成を示した図。
【図２】実施例１の浸炭浸窒処理の条件を説明するための図。
【図３】実施例１〜１６及び比較例１〜７の特性と摩耗試験の結果を示した図。
【図４】実施例１〜１６及び比較例１〜７の摺動面のビッカース硬さと、摺動面において含有する窒素の濃度との関係を示した図。
【図５】摺動面における最大谷深さと摩耗の関係を説明するための図。
【図６】従来の無段変速機の要部模式図であり、（ａ）は、無段変速機の要部斜視図、（ｂ）は、（ａ）のＡ部の部分拡大図、（ｃ）は、出力プーリーの模式断面図。
【符号の説明】
【００４６】
１：入力プーリー、２：出力プーリー、２Ａ，２Ｂ：シーブ、２ａ：摺動面、３：ベルト
【図１】
0004860583.tif 000002
【図２】
0004860583.tif 000003
【図３】
0004860583.tif 000004
【図４】
0004860583.tif 000005
【図５】
0004860583.tif 000006
【図６】
0004860583.tif 000007